СПОСОБ ИЗГОТОВЛЕНИЯ НАДГРОБНЫХ ПАМЯТНИКОВ ИЗ ПОЛИМЕРНОЙ СМЕСИ (ВАРИАНТЫ)
METHOD TO MANUFACTURE MORTUARY MONUMENTS FROM POLYMER MIXTURE (VERSIONS)

Изобретение и его варианты относятся к способам ручного литьевого формования изделий и может быть использовано, например, для изготовления надгробных памятников.
За аналог двух вариантов заявляемого изобретения принято техническое решение того же назначения - способ использования полимербетонной смеси, заключающийся в изготовлении изделия из композиционных материалов, при котором форму покрывают декоративно-защитным покрытием, готовят полимерную смесь, содержащую полиэфирную смолу с наполнителем, отвердителем и ускорителем полимеризации, которую заливают в форму и выдерживают до затвердения (заявка на изобретение №2008101282, C04B 26/00).
Наиболее близким аналогом того же назначения, что и оба варианта заявляемого изобретения, является техническое решение - способ литьевого формования изделия из полимерной смеси, при котором подготавливают форму под изделие, нанесение на форму гелькоута в качестве декоративно-защитного покрытия, подготовку полимерной смеси, содержащую полиэфирную смолу с наполнителем, и заливку полученной смеси в форму, после ее отверждения готовое изделие извлекают из формы (Третьяков П. «Технология «искусственный литьевой мрамор» - просто и доступно». С.16, журнал «Композитный мир» №2, 2007).
Аналогу и прототипу свойственны одни и те же недостатки, они включают необходимые операции, используемые при изготовлении изделий из полимерной смеси, но их недостаточно при изготовлении надгробных памятников, требующем операций, облегчающих ручной труд, так как надгробные памятники изготавливают, как правило, по индивидуальному заказу или только по несколько штук одной модели. К основным проблемам ручного литьевого формования надгробных памятников относятся снижение трудозатрат, экономия исходных материалов и долговечность готовых изделий, которые впоследствии подвергаются перепадам температур и иным атмосферным воздействиям, например клеевой шов у полых надгробных памятников деформируется, и они разрушаются. Кроме того, композиционным материалам свойственна большая усадка, что тоже ведет к разрушению изделий.
Задачей, на решение которой направлены оба варианта изобретения, является снижение трудозатрат при изготовлении надгробных памятников и, кроме того, повышение качества изделия.
Технический результат, который может быть получен при осуществлении вариантов изобретения, заключается в улучшении качества шва путем формирования шовной кромки, исключающей залипание частей формы декоративно-защитным покрытием и протечку заливочной полимерной смеси.
Сущность изобретения по первому варианту, обеспечивающему достижение технического результата, - способ изготовления надгробных памятников из полимерной смеси, при котором готовят литьевую форму, наносят на форму гелькоут в качестве декоративно-защитного покрытия, готовят полимерную смесь, содержащую полиэфирную смолу с наполнителем, которую заливают в форму, после ее отверждения изделие извлекают из формы, состоит в том, что используют форму с открытой сверху стороной, состоящую, по меньшей мере, из двух частей, перед нанесением на части формы гелькоута на плоскости их соединения наносят клейкую ленту с отступом от их внутреннего края, с возможностью формирования шовной кромки, исключающей залипание частей формы гелькоутом и протечку заливочной полимерной смеси, а при изготовлении полого надгробного памятника обеспечивающей целостность поверхностного слоя, после нанесения на части формы гелькоута клейкую ленту удаляют, соединяют части формы и высушивают соединенную форму перед заливкой в нее полимерной смеси через открытую сверху сторону, после ее затвердения форму рассоединяют на части и зачищают шовную кромку полученного изделия, а поверхность торца, образованную со стороны заливки полимерной смеси, используют как основание памятника.
Решению поставленной задачи способствуют признаки, характеризующие полезную модель в частных случаях ее выполнения или использования.
Полимерная смесь включает ускоритель и отвердитель полимеризации.
В качестве наполнителя полимерной смеси используют мел и кварцевый песок, в качестве ускорителя и отвердителя полимеризации - соответственно нафтанат кобальта и бутанокс при следующем соотношении компонентов, масс.%:
мел
15-20
кварцевый песок
60-70
полиэфирная смола
16-20
нафтанат кобальта
0,2-0,8
бутанокс
0,2-0,8
Для получения полимерной смеси предварительно соединяют мел и полиэфирную смолу, которые замешивают миксером и выдерживают 15-20 минут, с возможностью отделения воздуха из смеси, затем вводят кварцевый песок при низкоскоростном смешивании смеси.
Для приготовления полимерной смеси воздействуют вибрациями вибростола, на котором размещают емкость.
Полимерную смесь заливают в форму с воздействием на нее вибраций вибростола, на котором закрепляют форму.
Части формы соединяют резьбовыми элементами крепления.
Используют вкладыш формы при изготовлении полого надгробного памятника.
Сущность изобретения по второму варианту, обеспечивающему достижение технического результата - способ изготовления надгробных памятников из полимерной смеси, при котором готовят литьевую форму, наносят на форму гелькоут в качестве декоративно-защитного покрытия, готовят полимерную смесь, содержащую полиэфирную смолу с наполнителем, которую заливают в форму, после ее отверждения изделие извлекают из формы, состоит в том, что используют форму с открытой сверху стороной, вертикально ориентируют форму, состоящую по меньшей мере, из двух частей, перед нанесением на части формы гелькоута основного цвета отграничивают трафаретом участок поверхности, по меньшей мере, на одной части формы, с возможностью получения, по меньшей мере, одного участка поверхности изделия иного цвета, чем основной, а оставшуюся ее поверхность закрывают съемным покрытием, на отграниченный участок поверхности части формы наносят гелькоут иного цвета, чем основной, затем удаляют трафарет и съемное покрытие, перед нанесением на части формы гелькоута основного цвета на плоскости их соединения наносят клейкую ленту с отступом от их внутреннего края, с возможностью формирования шовной кромки, исключающей залипание частей формы гелькоутом и протечку заливочной полимерной смеси, а при изготовлении полого надгробного памятника обеспечивающей целостность его поверхностного слоя, наносят гелькоут основного цвета, клейкую ленту удаляют, соединяют части формы и высушивают соединенную форму перед заливкой в нее полимерной смеси через открытую сверху сторону, после затвердения полимерной смеси рассоединяют форму на части и зачищают шовную кромку полученного изделия, а поверхность торца, образованную со стороны заливки полимерной смеси, используют как основание памятника.
Полимерная смесь включает ускоритель и отвердитель полимеризации.
В качестве наполнителя полимерной смеси используют мел и кварцевый песок, в качестве ускорителя и отвердителя полимеризации - соответственно нафтанат кобальта и бутанокс при следующем соотношении компонентов, масс.%:
мел
15-20
кварцевый песок
60-70
полиэфирная смола
19,2-19,6
нафтанат кобальта
0,2-0,8
бутанокс
0,2-0,8
Для получения полимерной смеси предварительно соединяют мел и полиэфирную смолу, которые замешивают миксером и выдерживают 15-20 минут, с возможностью отделения воздуха из смеси, затем вводят кварцевый песок при низкоскоростном смешивании смеси.
Гелькоут основного цвета наносят на высушенную или на невысушенную поверхность части формы, покрытой гелькоутом иного цвета, чем основной цвет.
На емкость для приготовления полимерной смеси воздействуют вибрациями вибростола, на котором размещают емкость.
Части формы соединяют резьбовыми элементами крепления.
Полимерную смесь заливают в форму с воздействием на нее вибраций вибростола, на котором закрепляют форму.
Используют вкладыш формы при изготовлении полого надгробного памятника.
Из уровня техники неизвестны технические решения с заявляемыми совокупностями существенных признаков независимых пунктов формул вариантов изобретения, что подтверждает их соответствие условию патентоспособности новизна.
Существенные отличительные признаки независимых пунктов формулы заявляемого изобретения для специалиста явным образом не следуют из уровня техники, что подтверждает соответствие вариантов изобретения условию патентоспособности изобретательский уровень.
Пример осуществления вариантов изобретения, с реализацией указанного назначения, изложен для ее первого варианта, имеющего свои технологические особенности, но и охватывающего самостоятельно используемый второй вариант изобретения. Для ручного литьевого формования надгробных памятников по эскизу или чертежу изготовлена индивидуальная мастер-модель, по которой выполнена отливка формы, после небольшой доводки, включающей полировку формы, изготовлена основная форма (матрица), состоящая из двух частей для изготовления монолитного вертикального надгробного памятника. На плоскости соединения частей формы наносят клейкую ленту в качестве защитной ленты с отступом на 1 см от их внутреннего края. На открытые, внутренние поверхности частей формы, в том числе на незащищенные клейкой лентой плоскости соединения, распылителем наносят гелькоут в качестве декоративно-защитного покрытия. Клейкую ленту удаляют и соединяют части формы болтовыми соединениями. При соединении болтами и гайками частей формы с плоскостей соединения их частей излишки гелькоута преимущественно выходят на участки, ранее закрытые клейкой лентой, затем внутрь, при этом формируется уплотненная шовная кромка, исключающая залипание частей формы гелькоутом и протечку заливочной полимерной смеси. А при изготовлении полого памятника шовная кромка обеспечивает целостность поверхностного слоя и исключает впоследствии действия по склеиванию частей надгробного памятника. У формы сверху открыта сторона для заливки в нее полимерной смеси. Соединенную форму высушивают. Для получения 1 кг исходной полимерной смеси соединяют 192 г полиэфирной смолы, 200 г мела, в качестве наполнителя, которые смешивают миксером и выдерживают 18 мин для отделения воздуха из смеси. Затем при низкоскоростном смешивании в полученную смесь вводят в качестве наполнителя кварцевый песок 600 г. В качестве ускорителя полимеризации добавляют 4 г нафтаната кобальта и в качестве отвердителя - 4 г бутанокса. На памятник использовано 40 кг полимерной смеси исходных компонентов. При этом для приготовления полимерной смеси на емкость воздействуют вибрациями, для чего ее размещают на вибростоле. Приготовленную полимерную смесь через открытый участок заливают в форму со скоростью 1 кг/л/ мин. На форму воздействуют вибрациями, предварительно закрепив ее на вибростоле. После затвердения полимерной смеси форму рассоединяют на составные части и зачищают шовную кромку полученного надгробного памятника. Форма при этом не требует трудоемкой очистки и может быть использована вновь для изготовления надгробного памятника. Его поверхность торца, образованную со стороны заливки полимерной смеси, не обработанную гелькоутом, используют как основание памятника.
Особенность второго варианта состоит в том, что перед нанесением на части формы гелькоута основного цвета на части формы отграничивают трафаретом участок поверхности для получения участка поверхности изделия иного цвета, чем основной, а оставшуюся ее поверхность закрывают съемным покрытием. На отграниченный участок поверхности части формы наносят гелькоут иного цвета, чем основной цвет, затем удаляют трафарет и съемное покрытие. Далее осуществляют пооперационное выполнение способа по первому варианту. Такой способ позволяет разнообразить декоративно-художественный внешний вид надгробного памятника при снижении трудозатрат при изготовлении надгробных памятников путем формирования шовной кромки, исключающей залипание частей формы декоративно-защитным покрытием и протечку заливочной полимерной смеси.
Описанные средства и методы, с помощью которых возможно осуществление вариантов изобретения, с реализацией указанного их назначения, подтверждают соответствие вариантов полезной модели условию патентоспособности промышленная применимость.